(57)【要約】【課題】製造コスト上昇を防ぎつつ、高特性の希土類遷移金属系磁石粉末を収率よく製造する方法を提供すること。【解決手段】希土類遷移金属系磁石粉末の製造方法であって、以下の工程；希土類酸化物粉末と、遷移金属粉末と、アルカリ金属、アルカリ土類金属及びこれらの水素化物から選ばれる少なくとも１種を含む還元剤と、を混合して原料混合物とする混合物作製工程、  前記原料混合物を不活性ガス雰囲気中で熱処理して、希土類遷移金属合金成分と副生物とを含有する生成物とする還元拡散工程、及び前記還元拡散工程後に、生成物を水中に投入して水洗浄を行う湿式処理工程を有し、前記湿式処理工程の際に、水中に投入した生成物を崩壊させて、希土類遷移金属合金成分と固体状副生物由来成分とを含有するスラリーとするスラリー化処理と、前記スラリーの一部又は全部を比重分離機に通過させて、固体状副生物由来成分を除去するとともに、希土類遷移金属合金成分を回収する分離処理と、を行う、方法。【選択図】図２
2020100892.tif 000002
【特許請求の範囲】
【請求項１】
希土類遷移金属系磁石粉末の製造方法であって、以下の工程；
希土類酸化物粉末と、遷移金属粉末と、アルカリ金属、アルカリ土類金属及びこれらの水素化物から選ばれる少なくとも１種を含む還元剤と、を混合して原料混合物とする混合物作製工程、
前記原料混合物を不活性ガス雰囲気中で熱処理して、希土類遷移金属合金成分と副生物とを含有する生成物とする還元拡散工程、及び
前記還元拡散工程後に、生成物を水中に投入して水洗浄を行う湿式処理工程を有し、
前記湿式処理工程の際に、水中に投入した生成物を崩壊させて、希土類遷移金属合金成分と固体状副生物由来成分とを含有するスラリーとするスラリー化処理と、前記スラリーの一部又は全部を比重分離機に通過させて、固体状副生物由来成分を除去するとともに、希土類遷移金属合金成分を回収する分離処理と、を行う、方法。
【請求項２】
前記湿式処理工程で、スラリーを静置して、固体状副生物由来成分を主として含む上澄み液を得、得られた上澄み液を比重分離機に通過させる、請求項１に記載の方法。
【請求項３】
前記湿式処理工程で、スラリー化処理と分離処理の一連の処理を複数回繰り返す、請求項１又は２に記載の方法。
【請求項４】
前記比重分離機が液体サイクロンである、請求項１〜３のいずれか一項に記載の方法。
【請求項５】
前記分離処理の際、並列接続した複数の液体サイクロンにスラリーを分配して通過させる、請求項４に記載の方法。
【請求項６】
前記分離処理の際、直列接続した複数の液体サイクロンにスラリーを順次通過させる、請求項４に記載の方法。
【請求項７】
径の大きい液体サイクロンから径の小さい液体サイクロンへとスラリーを順次通過させる、請求項６に記載の方法。
【請求項８】
前記湿式処理工程の際に、生成物をさらに酸洗処理する、請求項１〜７のいずれか一項に記載の方法。
【請求項９】
前記還元拡散工程と前記湿式処理工程の間に、生成物を水素加圧雰囲気に維持する工程を有する、請求項１〜８のいずれか一項に記載の方法。
【請求項１０】
前記還元拡散工程の後に、生成物を窒化処理する工程をさらに有する、請求項１〜９のいずれか一項に記載の方法。
【請求項１１】
前記還元剤がカルシウム（Ｃａ）を含有する、請求項１〜１０のいずれか一項に記載の方法。
【請求項１２】
前記希土類遷移金属系磁石粉末のカルシウム（Ｃａ）含有量が０．１質量％以下である、請求項１１に記載の方法。
【請求項１３】
前記分離処理前の生成物量に対する分離処理後の生成物量の比である回収率が、８０質量％以上である、請求項１〜１２のいずれか一項に記載の方法。
【発明の詳細な説明】
【技術分野】
【０００１】
本発明は、希土類遷移金属系磁石粉末の製造方法に関する。
【背景技術】
【０００２】
ネオジム鉄ホウ素（Ｎｄ２Ｆｅ１４Ｂ）、サマリウム鉄窒素（Ｓｍ２Ｆｅ１７Ｎ３）又はサマリウムコバルト（Ｓｍ２Ｃｏ５、Ｓｍ２Ｃｏ１７）に代表される希土類遷移金属系磁石粉末は、優れた磁気特性を示すことから、モーターをはじめとする各種工業製品に使用されている。磁石粉末は、粒径が小さくなるにつれ、磁気特性の１つである保磁力が向上する特徴がある。そのため、近年では、希土類遷移金属系磁石粉末の粒径を小さくするニーズが高まっている。
【０００３】
希土類遷移金属系磁石粉末の製造方法として、溶解鋳造法や還元拡散法などが知られている。このうち、溶解鋳造法は、希土類金属及び鉄などを調合し、不活性ガス雰囲気中で高周波溶解し、得られた合金インゴットを均一化熱処理した後に粉砕する手法である。
【０００４】
これに対して、還元拡散法は、希土類酸化物、遷移金属及び還元剤を混合した後、不活性ガス雰囲気下で加熱処理することで、希土類遷移金属合金を含む生成物を得る手法である。ネオジム鉄ホウ素などの合金系磁石粉末の場合には、得られた希土類遷移金属合金を、そのまま磁石粉末とすることができる。また、希土類遷移金属合金に窒化処理を施すことで窒化物系磁石粉末を得ることも可能である。例えば、酸化サマリウム（Ｓｍ２Ｏ３）粉末、鉄（Ｆｅ）粉末及び還元剤を混合した後、不活性ガス雰囲気下で加熱処理して、Ｓｍ２Ｆｅ１７組成の希土類−鉄合金粉末を得、この合金粉末をアンモニアガス（ＮＨ３）や窒素ガス（Ｎ２）雰囲気下で窒化処理することで、サマリウム鉄窒素（Ｓｍ２Ｆｅ１７Ｎ３）系磁石粉末を得ることができる。還元拡散法は、溶解鋳造法と比べて工程が複雑ではなく、また、原料に高価な希土類金属を用いる必要がないため、低コストで製造可能という利点がある。
【０００５】
ところで、還元拡散法で磁石粉末を製造する場合、還元剤が用いられるため、還元拡散後の生成物は、還元剤由来の副生物を含んでいる。また、この生成物は、主相以外の異相を含む場合がある。例えば、還元剤として金属カルシウム（Ｃａ）を用いて、サマリウム鉄窒素（Ｓｍ２Ｆｅ１７Ｎ３）系磁石粉末を製造すると、還元拡散工程で、還元剤（Ｃａ）が酸化されて酸化カルシウム（ＣａＯ）が生成される。また、酸化されなかった還元剤が残留して残留物（Ｃａ）となることがある。さらに異相としてサマリウム鉄化合物（ＳｍＦｅ３）が生成することがある。このような副生物（ＣａＯ、Ｃａ等）や異相（ＳｍＦｅ３等）は、磁石の磁気特性を低下させてしまうため、極力除去することが望ましい。
【０００６】
従来は、生成物を水洗浄することで、副生物を除去していた。具体的には、生成物を水中に投入及び撹拌してスラリーとする。このとき、副生物は水と反応して水酸化物（固体状副生物由来成分）に変化する。例えば、酸化カルシウム（ＣａＯ）や金属カルシウム（Ｃａ）は水酸化カルシウム（Ｃａ（ＯＨ）２）に変化する。この水酸化した副生物（Ｃａ（ＯＨ）２等）は水への溶解度が低いため、水中では大部分が懸濁物となり浮遊する。したがって、スラリーを静置することで上澄み液を得、この上澄み液をデカンテーション（水洗浄）することで、水酸化した副生物を除去できる。このようなデカンテーションによる副生物除去の手法は、例えば、特許文献１に開示されている。特許文献１には、希土類酸化物粉末と鉄粉末と還元剤粉末とを混合し、その後、還元拡散、冷却、窒化処理及び湿式処理する、希土類−鉄−窒素系磁石粉末の製造方法に関して、窒化処理生成物には、還元剤由来の水酸化カルシウム（Ｃａ（ＯＨ）２）が残留するため、湿式処理の際に、デカンテーション（水洗浄）を５〜１０回程度繰り返すことが開示されている。
【先行技術文献】
【特許文献】
【０００７】
【特許文献１】特開２０１４−１２２３９２号公報
【発明の概要】
【発明が解決しようとする課題】
【０００８】
このように、従来の還元拡散法では、デカンテーション（水洗浄）により、生成物中の副生物を除去していた。しかしながら、磁石粉末の小粒径化が進むにつれて、デカンテーションによる副生物除去の手法では、得られる磁石粉末の収率が低下し、製造コストが上昇する問題がある。小粒径の磁石粉末は、水中での沈降速度が遅く、デカンテーションの際に、水酸化した副生物とともに流出してしまうからである。また、デカンテーション時の静置を長時間行うことで、小粒径の磁石粉末を沈殿させることが考えられるが、その場合には、水酸化した副生物も同時に沈殿してしまい、最終製品たる磁石粉末中に副生物が混入し、特性を劣化させてしまう。さらに、静置を長時間行うことは、サイクルタイムが長時間となり、製造コストの観点から望ましくない。
【０００９】
本発明は、このような従来技術の問題点に鑑みて、製造コスト上昇を防ぎつつ、高特性の希土類遷移金属系磁石粉末を、収率よく製造する方法を提供することを目的とする。
【課題を解決するための手段】
【００１０】
本発明者は、今般、還元拡散法による希土類遷移金属系磁石粉末を製造するに際し、湿式処理時に、スラリーの一部又は全部を比重分離機に通過させて分離処理を行い、還元剤由来の固体状副生物由来成分を除去するとともに、希土類遷移金属合金成分を回収することで、高特性の希土類遷移金属系磁石粉末を収率よく得ることができるという知見を得て、本発明を完成するに至った。
【００１１】
本発明は、下記（１）〜（１３）の態様を包含する。なお、本明細書において、「〜」なる表現は、その両端の数値を含む。すなわち、「Ｘ〜Ｙ」は、「Ｘ以上Ｙ以下」と同義である。
【００１２】
（１）希土類遷移金属系磁石粉末の製造方法であって、以下の工程；
希土類酸化物粉末と、遷移金属粉末と、アルカリ金属、アルカリ土類金属及びこれらの水素化物から選ばれる少なくとも１種を含む還元剤と、を混合して原料混合物とする混合物作製工程、
前記原料混合物を不活性ガス雰囲気中で熱処理して、希土類遷移金属合金成分と副生物とを含有する生成物とする還元拡散工程、及び
前記還元拡散工程後に、生成物を水中に投入して水洗浄を行う湿式処理工程を有し、
前記湿式処理工程の際に、水中に投入した生成物を崩壊させて、希土類遷移金属合金成分と固体状副生物由来成分とを含有するスラリーとするスラリー化処理と、前記スラリーの一部又は全部を比重分離機に通過させて、固体状副生物由来成分を除去するとともに、希土類遷移金属合金成分を回収する分離処理と、を行う、方法。
【００１３】
（２）前記湿式処理工程で、スラリーを静置して、固体状副生物由来成分を主として含む上澄み液を得、得られた上澄み液を比重分離機に通過させる、上記（１）の方法。
【００１４】
（３）前記湿式処理工程で、スラリー化処理と分離処理の一連の処理を複数回繰り返す、上記（１）又は（２）の方法。
【００１５】
（４）前記比重分離機が液体サイクロンである、上記（１）〜（３）のいずれかの方法。
【００１６】
（５）前記分離処理の際、並列接続した複数の液体サイクロンにスラリーを分配して通過させる、上記（４）の方法。
【００１７】
（６）前記分離処理の際、直列接続した複数の液体サイクロンにスラリーを順次通過させる、上記（４）の方法。
【００１８】
（７）径の大きい液体サイクロンから径の小さい液体サイクロンへとスラリーを順次通過させる、上記（６）の方法。
【００１９】
（８）前記湿式処理工程の際に、生成物をさらに酸洗処理する、上記（１）〜（７）のいずれかの方法。
【００２０】
（９）前記還元拡散工程と前記湿式処理工程の間に、生成物を水素加圧雰囲気に維持する工程を有する、上記（１）〜（８）のいずれかの方法。
【００２１】
（１０）記還元拡散工程の後に、生成物を窒化処理する工程をさらに有する、上記（１）〜（９）のいずれかの方法。
【００２２】
（１１）前記還元剤がカルシウム（Ｃａ）を含有する、上記（１）〜（１０）のいずれかの方法。
【００２３】
（１２）前記希土類遷移金属系磁石粉末のカルシウム（Ｃａ）含有量が０．１質量％以下である、上記（１１）の方法。
【００２４】
（１３）前記分離処理前の生成物量に対する分離処理後の生成物量の比である回収率が、８０質量％以上である、上記（１）〜（１２）のいずれかの方法。
【発明の効果】
【００２５】
本発明によれば、高特性の希土類遷移金属系磁石粉末を収率よく得ることができ、その結果、高特性の希土類遷移金属系磁石粉末を低コストで製造することができる。
【図面の簡単な説明】
【００２６】
【図１】２液分離型液体サイクロンの概念模式図を示す図である。
【図２】液体サイクロンを用いた分離処理の一例を示す図である。
【図３】複数の液体サイクロンを直列接続した態様を示す。
【発明を実施するための形態】
【００２７】
希土類遷移金属系磁石粉末の製造方法
本発明の希土類遷移金属系磁石粉末は、希土類金属（希土類元素）と遷移金属を主相として含む永久磁石用粉末、すなわち、硬質磁性粉末である。このような希土類遷移金属系磁石粉末として、希土類金属と遷移金属の合金又はその窒化物等からなるものが挙げられる。なお、本明細書において、合金とは金属間化合物を含む概念である。
【００２８】
希土類遷移金属系磁石粉末は、希土類金属と遷移金属を主相として含む限り、特に限定されるものではない。しかしながら、サマリウム鉄窒素（Ｓｍ２Ｆｅ１７Ｎ３）、ネオジム鉄ホウ素（Ｎｄ２Ｆｅ１４Ｂ）及びサマリウムコバルト（Ｓｍ２Ｃｏ５、Ｓｍ２Ｃｏ１７）からなる群から選択される１種又は２種以上の組み合わせを主相とするのが好ましく、サマリウム鉄窒素（Ｓｍ２Ｆｅ１７Ｎ３）を主相とするのがより好ましい。なお、主相とは、磁石粉末の５０質量％以上を占める相を指し、好ましくは９０質量％以上、より好ましくは９５質量％以上を占める。また、磁石粉末は、主相以外に添加成分を含んでもよい。このような磁石粉末は、樹脂と混練することでボンド磁石とすることが可能である。また、磁石粉末を成形及び焼結することで焼結磁石とすることが可能である。
【００２９】
本発明の希土類遷移金属系磁石粉末の製造方法は、以下の工程；希土類酸化物粉末と、遷移金属粉末と、アルカリ金属、アルカリ土類金属及びこれらの水素化物から選ばれる少なくとも１種類を含む還元剤と、を混合して原料混合物とする混合物作製工程、前記原料混合物を不活性ガス雰囲気中で熱処理して、希土類遷移金属合金成分と副生物とを含有する生成物とする還元拡散工程、及び前記還元拡散工程後に、生成物を水中に投入して水洗浄を行う湿式処理工程を有する。また、本発明の製造方法では、湿式処理工程の際に、水中に投入した生成物を崩壊させて、希土類遷移金属合金成分と固体状副生物由来成分とを含有するスラリーとするスラリー化処理と、前記スラリーの一部又は全部を比重分離機に通過させて、固体状副生物由来成分を除去するとともに、希土類遷移金属合金成分を回収する分離処理と、を行う。各工程について、以下に詳述する。
【００３０】
＜混合物作製工程＞
混合物作製工程では、希土類酸化物粉末と、遷移金属粉末と、アルカリ金属、アルカリ土類金属及びこれらの水素化物から選ばれる少なくとも１種類を含む還元剤と、を混合して原料混合物とする。
【００３１】
希土類酸化物粉末は、磁石粉末の主相を構成する希土類金属源となるものである。希土類金属は、磁石粉末が得られる限り、特に限定されるものではない。しかしながら、好ましくは、セリウム（Ｃｅ）、プラセオジウム（Ｐｒ）、ネオジム（Ｎｄ）、サマリウム（Ｓｍ）、ガドリニウム（Ｇｄ）、ジスプロシウム（Ｄｙ）及びイッテルビウム（Ｙｂ）からなる群から選択される１種又は２種以上である。磁気特性が極めて高い磁石粉末を得る観点から、プラセオジウム（Ｐｒ）、ネオジム（Ｎｄ）及びサマリウム（Ｓｍ）からなる群から選択される１種以上がより好ましく、耐熱性及び耐候性に優れる磁石粉末とする観点から、サマリウム（Ｓｍ）がさらに好ましい。
【００３２】
希土類酸化物粉末は、目的とする磁石粉末の組成に応じて選択する。例えば、サマリウム鉄窒素（Ｓｍ２Ｆｅ１７Ｎ３）系磁石粉末やサマリウムコバルト（Ｓｍ２Ｃｏ５、Ｓｍ２Ｃｏ１７）系磁石粉末を製造する場合には、酸化サマリウム（Ｓｍ２Ｏ３）を選択し、ネオジム鉄ホウ素（Ｎｄ２Ｆｅ１４Ｂ）系磁石粉末を製造する場合には、酸化ネオジム（Ｎｄ２Ｏ３）を選択すればよい。希土類酸化物粉末は、１種の希土類金属の酸化物であってもよく、２種以上の希土類金属の酸化物の組み合わせであってもよい。また、希土類酸化物粉末は、その粒径が限定されるものではないが、粒度分布が比較的揃っていることが望ましく、例えば、２〜８０μｍの粒径であることが好ましい。
【００３３】
希土類酸化物粉末の配合量は、主相の化学量論組成で必要とされる量（当量）の１．０〜１．５倍が好ましく、１．０５〜１．２倍がより好ましい。例えば、サマリウム鉄窒素（Ｓｍ２Ｆｅ１７Ｎ３）系磁石粉末を製造する場合、酸化サマリウム（Ｓｍ２Ｏ３）の配合量は、化学量論組成（Ｓｍ２Ｆｅ１７Ｎ３）で必要とされる量の１．０〜１．５倍が好ましい。希土類酸化物の配合量を、当量の１．０倍以上とすることで、遷移金属粉末への希土類金属（希土類元素）の拡散が十分となり、最終的に得られる磁石粉末の保磁力や角形性を高めることができる。一方、当量の１．５倍以下とすることで、異相（ＳｍＦｅ３等）の生成を抑制し、磁化を高めることができる。
【００３４】
遷移金属粉末は、磁石粉末の主相を構成する遷移金属の原料となるものである。遷移金属は、磁石粉末が得られる限り、特に限定されるものではない。しかしながら、鉄（Ｆｅ）、コバルト（Ｃｏ）、ニッケル（Ｎｉ）、銅（Ｃｕ）、亜鉛（Ｚｎ）、モリブデン（Ｍｏ）、タングステン（Ｗ）及び／又はアルミニウム（Ａｌ）などが好ましい。遷移金属粉末は、目的とする磁石粉末の組成に応じて選択する。例えば、サマリウム鉄窒素（Ｓｍ２Ｆｅ１７Ｎ３）系磁石粉末やネオジム鉄ホウ素（Ｎｄ２Ｆｅ１４Ｂ）系磁石粉末を製造する場合には、鉄（Ｆｅ）粉を選択し、サマリウムコバルト（Ｓｍ２Ｃｏ５、Ｓｍ２Ｃｏ１７）系磁石粉末を製造する場合には、コバルト（Ｃｏ）粉を選択すればよい。鉄（Ｆｅ）粉として、還元鉄粉、ガスアトマイズ粉、水アトマイズ粉及び／又は電解鉄粉などを使用できる。遷移金属粉末は、必要に応じて、最適な粒度となるように分級する。
【００３５】
還元剤は、希土類酸化物粉末を還元するために用いられ、アルカリ金属、アルカリ土類金属及びこれらの水素化物から選ばれる少なくとも１種類を含む。還元剤は、好ましくは、リチウム（Ｌｉ）、ナトリウム（Ｎａ）、カリウム（Ｋ）、ルビジウム（Ｒｂ）、セシウム（Ｃｓ）、マグネシウム（Ｍｇ）、カルシウム（Ｃａ）、ストロンチウム（Ｓｒ）及びバリウム（Ｂａ）からなる群から選択される１種又は２種以上が好ましく、取り扱いの安全性及びコストの点から、リチウム（Ｌｉ）及び／又はカルシウム（Ｃａ）がより好ましい。特に好ましくは、還元剤はカルシウム（Ｃａ）を含有する。また、還元剤は、希土類酸化物粉末や遷移金属粉末との混合性の観点から、粒状又は粉末状の形態であるのが好ましく、粒度４メッシュ以下が特に好ましい。還元剤の配合量は、希土類酸化物粉末を還元にするのに必要な量（当量）の１．０〜３．０倍が好ましく、１．１０〜２．０倍がより好ましい。
【００３６】
混合物作製工程の際、希土類酸化物粉末、遷移金属粉末及び還元剤以外の添加成分が加えられてもよい。このような添加成分として、例えば、後の湿式処理工程で、反応生成物の崩壊を促進させる崩壊促進剤が挙げられる。崩壊促進剤として、塩化カルシウム（ＣａＣｌ２）や酸化カルシウム（ＣａＯ）などのアルカリ土類金属塩やアルカリ土類金属酸化物を用いることができる。また、遷移金属としてコバルト（Ｃｏ）を用いる場合には、コバルト酸化物（ＣｏＯ、Ｃｏ３Ｏ４）などを加えることもできる。さらに、ネオジム鉄ホウ素（Ｎｄ２Ｆｅ１４Ｂ）系磁石粉末を製造する場合には、ホウ素（Ｂ）成分を加えてもよい。このような添加成分は、希土類酸化物粉末、遷移金属粉末及び還元剤と同時に均一に混合される。
【００３７】
希土類酸化物粉末、遷移金属粉末、還元剤及び必要に応じて添加成分を均一に混合する。混合には、リボンブレンダー、タンブラー、Ｓ字ブレンダー、Ｖ字ブレンダー、ナウターミキサー、ヘンシェルミキサー、スーパーミキサー、ハイスピードミキサー、ボールミル、振動ミル、アトライター、ジェットミルなどの公知の混合機を使用することができる。
【００３８】
＜還元拡散工程＞
還元拡散工程では、混合物作製工程で得られた原料混合物を、不活性ガス雰囲気中で熱処理して、生成物（還元拡散物）とする。この生成物（還元拡散物）は、希土類遷移金属合金成分と副生物とを含有する。この工程では、原料混合物中の希土類酸化物粉末は、還元剤の作用により還元された後、遷移金属粉末中に拡散して、希土類遷移金属合金成分となる。一方で、還元剤は、その一部又は全部が酸化されて酸化物となる。ここで、還元剤の酸化物は、アルカリ金属及び／又はアルカリ土類金属の酸化物である。したがって、副生物は、還元剤の酸化物及び／又は残留物からなる。
【００３９】
例えば、希土類酸化物粉末として酸化サマリウム（Ｓｍ２Ｏ３）を、遷移金属粉末として鉄（Ｆｅ）粉末を、還元剤として金属カルシウム（Ｃａ）を用いて、サマリウム鉄窒素（Ｓｍ２Ｆｅ１７Ｎ３）系磁石粉末を製造する場合、還元剤（Ｃａ）の作用により酸化サマリウム（Ｓｍ２Ｏ３）は還元されてサマリウム（Ｓｍ）となる。そして、還元されたサマリウム（Ｓｍ）は鉄（Ｆｅ）粉末に拡散して、Ｔｈ２Ｚｎ１７型結晶構造を有するサマリウム鉄合金（Ｓｍ２Ｆｅ１７）が生成する。一方で、還元剤である金属カルシウム（Ｃａ）は酸化されて、酸化カルシウム（ＣａＯ）となる。ただし、金属カルシウムを当量以上に配合した場合には、余剰カルシウム（Ｃａ）が残留する。この酸化カルシウム（ＣａＯ）及び余剰カルシウム（Ｃａ）が副生物を構成する。さらに、場合によっては、還元拡散工程で、サマリウム鉄化合物（ＳｍＦｅ３）などの異相が生成することもある。したがって、熱処理後の生成物は、希土類遷移金属合金成分（Ｓｍ２Ｆｅ１７等）と還元剤由来の副生物（ＣａＯ、Ｃａ等）を含み、場合によってはさらに異相（ＳｍＦｅ３等）を含む。通常、この熱処理後の生成物は多孔質インゴットからなる。
【００４０】
熱処理は、還元剤が溶融する温度以上且つ得られる希土類遷移金属合金成分が溶融しない温度で行う。具体的には、熱処理温度は９００〜１１８０℃が好ましい。９００℃以上とすることで、希土類金属（希土類元素）の遷移金属粉末への拡散が均一なものとなり、最終的に得られる磁石粉末の保磁力や角形性を高めることができる。一方で、１１８０℃以下とすることで、希土類遷移金属合金成分が粒成長して粗大粒が発生することを抑制する。その結果、例えば、窒化物系磁石粉末を製造する場合に、後続の窒化処理工程で希土類遷移金属合金成分が均一に窒化され、磁石粉末の飽和磁化と角形性が向上する。また、熱処理温度が低い方が、希土類金属酸化物の配合量を低減することが可能となる。これは、サマリウム（Ｓｍ）等の希土類金属の蒸発が抑えられるためである。
【００４１】
熱処理保持時間は３〜１０時間が好ましい。この範囲で、反応生成物中の希土類遷移金属合金成分の１次粒子径が小さくなる。そのため、例えば、窒化物系磁石粉末を製造する場合に、後続の窒化処理工程で、窒素が希土類遷移合金の粒界から容易に拡散して、窒化距離を短くすることができる。また、熱処理時の雰囲気ガスは、不活性ガス、例えば、アルゴンガス及び／又はヘリウムガスが好ましい。
【００４２】
＜水素処理工程＞
必要に応じて、還元拡散工程と後述する湿式処理工程の間に、生成物（還元拡散物）を水素加圧雰囲気に維持する水素処理工程を設けてもよい。水素処理により得られる生成物（水素処理物）は、後述する湿式処理工程での水投入時の崩壊性が改善される。水素処理は、還元拡散工程で得られる生成物（還元拡散物）を水素加圧雰囲気に維持することで水素を吸蔵させ、体積膨張により生成物を崩壊させる。具体的には、還元拡散物を真空ポンプを具備したステンレス容器に入れ、密封する。次いで、真空ポンプにて容器内の空気を除去した後、水素を封入し加圧する。容器内圧力は大気圧に対して＋５ｋＰａ以上にする。より好ましくは、大気圧に対して＋１０〜５０ｋＰａとする。生成物が水素を吸蔵していくと、初期加圧圧力から徐々に低下していくことで、水素吸蔵の進行を確認できる。圧力の低下が少なくなったら、水素処理は終了したと判断できる。真空ポンプにて容器から水素を除去した後、窒素やアルゴンなどの不活性ガスにて容器内を大気圧まで復圧し、容器より生成物（水素処理物）を取り出す。
【００４３】
＜窒化処理工程＞
必要に応じて、還元拡散工程又は水素処理工程後に、生成物（還元拡散物、水素処理物）を窒化処理する工程をさらに設けてもよい。窒化処理工程を設けることで、サマリウム鉄窒素（Ｓｍ２Ｆｅ１７Ｎ３）などの窒化物系磁石粉末を得ることができる。
【００４４】
窒化処理では、生成物（還元拡散物、水素処理物）を、好ましくは３５０〜５００℃、より好ましくは４００〜４８０℃に加熱しながら、アンモニアを含有する混合気流を流す。これにより、得られる生成物（窒化処理物）中の希土類遷移金属合金成分が窒化する。加熱温度を３５０℃以上にすると、窒化反応が短時間に行われ、効率が向上する。一方で、窒化処理温度が過度に高いと、主相が分解することがある。例えば、サマリウム鉄（Ｓｍ２Ｆｅ１７）からなる希土類遷移金属合金成分を窒化してサマリウム鉄窒素（Ｓｍ２Ｆｅ１７Ｎ３）系磁石粉末を製造する場合、窒化処理温度が高すぎると、主相であるサマリウム鉄（Ｓｍ２Ｆｅ１７）が分解してα鉄（α−Ｆｅ）が生成することがある。α鉄（α−Ｆｅ）は、磁石粉末の減磁曲線の角形性を低下させるので好ましくない。窒化処理温度を５００℃以下とすることで、このような主相の分解を抑制することができる。また、保持時間は、処理物の量にもよるが、５〜１０時間が好ましい。
【００４５】
窒化処理時に流通させる窒化ガスは、少なくとも窒素原子を含有していればよく、窒素ガスやアンモニアガスが好適である。また、反応をコントロールするために、さらに水素、アルゴンなどを含有してもよい。アンモニアと水素の混合気流を用いる場合、その混合比（ガス流量比）は、アンモニア：水素＝１０〜７０：３０〜９０が好ましく、３０〜６０：４０〜７０がより好ましい。この範囲内で、アンモニアの流通量が十分なものとなり、窒化効率がより向上する。
【００４６】
＜熱処理工程＞
必要に応じて、窒化処理で得られた生成物（窒化処理物）に、さらに不活性ガス中での熱処理を施してもよい。不活性ガスは、例えば、水素ガス、窒素ガス、アルゴンガス、ヘリウムガスなどである。このような熱処理を施すことで、得られる生成物（窒化処理後熱処理物）中の磁石粉末を構成する個々の結晶セル内の窒素分布がさらに均一になり、磁石粉末の角形性がより向上する。熱処理温度は、３５０〜５００℃が好ましく、４００〜４８０℃がより好ましい。また、保持時間は、２０〜２００分が好ましく、３０〜１５０分がより好ましい。
【００４７】
なお、窒化処理や熱処理は、還元拡散工程後であれば、いずれのタイミングで行ってもよい。すなわち、還元拡散工程と後述する湿式処理の間に窒化処理や熱処理を行ってもよく、あるいは湿式処理後に窒化処理や熱処理を行ってもよい。
【００４８】
＜湿式処理工程＞
湿式処理工程では、還元拡散工程を行った生成物（還元拡散物等）を水中に投入して水洗浄を行う。ここで、水としてイオン交換水を用いるのが好ましい。また、水洗浄を施す生成物は、還元拡散を行った生成物であれば限定されない。したがって、還元拡散工程で得られた還元拡散物に湿式処理を施してもよい。また、還元拡散後に水素処理を行った場合には、水素処理物に湿式処理を施してもよい。あるいは、湿式処理前に窒化処理や熱処理を行った場合には、窒化処理物又は窒化後熱処理物に湿式処理を施してもよい。
【００４９】
水洗浄の際に、水中に投入した生成物は崩壊してスラリー状になる。このとき、還元剤由来の副生物は水と反応して、水酸化物からなる固体状副生物由来成分に変化する。したがって、固体状副生物由来成分は、アルカリ金属及び／アルカリ土類金属の水酸化物を含む。例えば、還元剤として金属カルシウム（Ｃａ）を用いた場合、還元拡散工程後の生成物は、希土類遷移金属合金成分と副生物（ＣａＯ、Ｃａ）とを含む。水洗浄の際に、この副生物（ＣａＯ、Ｃａ）は、水と反応して水酸化カルシウム（Ｃａ（ＯＨ）２）に変化する。水酸化カルシウムは水への溶解度が低いため、大部分が懸濁物となり、水に浮遊する。このため、水洗浄により得られたスラリーは、希土類遷移金属合金成分と固体状副生物由来成分（Ｃａ（ＯＨ）２）の懸濁液である。スラリー中の固体状副生物由来成分を希土類遷移金属合金成分から分離することで、高純度で高特性の磁石粉末を得ることができる。
【００５０】
本発明の製造方法では、湿式処理工程の際に分離処理を行う。この分離処理では、スラリーの一部又は全部を比重分離機に通過させて、固体状副生物由来成分を除去するとともに、希土類遷移金属合金成分を回収する。これにより、高特性の磁石粉末を収率よく得ることができる。これは、希土類遷移金属合金成分は比重が比較的高いのに対し、アルカリ土類金属等を成分とする固体状副生物由来成分は比重が低く、両者を比重差により簡易且つ確実に分離できるからである。例えば、還元剤として金属カルシウム（Ｃａ）を用いて、サマリウム鉄窒素（Ｓｍ２Ｆｅ１７Ｎ３）系磁石粉末を製造する場合、サマリウム鉄窒素（Ｓｍ２Ｆｅ１７Ｎ３）の比重は７．６８ｇ／ｃｍ３であるのに対して、水酸化カルシウム（Ｃａ（ＯＨ２））の比重は２．２１ｇ／ｃｍ３であり、両者の比重差は３倍以上である。
【００５１】
湿式処理工程で、スラリーの全部を比重分離機に通過させてもよく、或いはスラリーの一部のみを通過させてもよい。スラリーの一部を通過させる手法として、例えば、スラリーを静置して上澄み液を得、この上澄み液を比重分離機に通過させる方法が挙げられる。固体状副生物由来成分（Ｃａ（ＯＨ）２）は比重が比較的小さく、その大部分が上澄み液に浮遊した状態で含まれる。一方、希土類遷移金属合金成分は比重が大きく、その大部分が沈降する。したがって、スラリー上澄み液は固体状副生物由来成分を主として含み、この上澄み液を比重分離機に通過させることで、固体状副生物由来成分を効果的に分離除去できる。上澄み液を比重分離機に通過させる手法として、比重分離機の流入口を、上澄み液を吸う配管に接続し、配管の途中にポンプを設置する態様が挙げられる。
【００５２】
湿式処理工程で、スラリー化処理と分離処理の一連の処理を複数回繰り返してもよい。これにより、１回の分離処理では除去しきれなかった固体状副生物由来成分を効率的に除去することができ、希土類遷移金属合金成分の収率を高めることが可能となる。スラリー化処理と分離処理とを複数回繰り返すには、例えば、還元拡散処理物又は水素処理物と水とを、処理容器（槽）に投入及び撹拌してスラリー化し、得られたスラリーに分離処理を施して希土類遷移金属合金成分を回収し、回収した希土類遷移金属合金成分を前記処理容器又は別の処理容器に水ととともに投入して再度スラリー化し、得られたスラリーに分離処理を再度施す手法が挙げられる。繰り返す回数は収率と製造コストのバランスの観点から決めればよく、２回でもよく、３回でもよく、それ以上であってもよい。
【００５３】
比重分離機は、スラリーを比重分離する装置、すなわち湿式比重分離機である限り、特に限定されるものではない。しかしながら、比重分離機は、液体サイクロンや遠心分離機が好ましく、連続運転が可能である観点から、液体サイクロンがより好ましい。液体サイクロンは、スラリー中の粒子を、その比重などの差により分離する装置であり、分離態様により、２液分離型及び３液分離型がある。２液分離型液体サイクロンの概念模式図を、図１に示す。図１に示されるように、液体サイクロン１は、下部に向かうほど径が小さいテーパー形状となっているサイクロン本体２と、サイクロン本体２の上部側壁に設けられた流入口（原液入口）３と、サイクロン本体２の底に設けられた下部流出口（ボトム出口）４と、サイクロン本体２の上部中央に設けられた上部流出口（トップ出口）５と、を有している。液体サイクロンの流入口３からスラリーを圧入すると、圧入されたスラリーは回転運動を起こす。回転運動による遠心力により、スラリー中の粒子は、その比重に応じて分離される。すなわち、高比重粒子は、遠心力により、サイクロン本体２の周壁部へ配列され、低比重粒子はサイクロン本体２の中心付近に配列する。周壁部にはサイクロンのテーパーに沿い下降流が生じており、高比重粒子は、この下降流にのって下部流出口（ボトム出口）４へ導かれ、アンダーフロー液１７として排出される。一方、中心部には上昇流が生じており、低比重粒子は、この上昇流にのって上部流口（トップ出口）５へ導かれ、オーバーフロー液１８として排出される。このようにして、液体サイクロンにより、スラリー中の粒子を比重差により分離することができる。
【００５４】
液体サイクロンは、特に限定されるものではない。しかしながら、サイクロン本体２の上部における径（トップ径）は、１０〜３００ｍｍが好ましく、１００〜１５０ｍｍがより好ましい。また、スラリー供給圧は、０．０５〜０．４ＭＰａが好ましく、０．０５〜０．３ＭＰａがより好ましい。スラリー供給圧を０．０５ＭＰａ以上とすることで、分級能力が向上し、また、０．４ＭＰａ以下とすることで、サイクロン本体内壁の摩耗が抑制される。液体サイクロン各部材の材質は、アルカリ耐性を有しているセラミック、ステンレス又はナイロンが好ましい。
【００５５】
液体サイクロンを用いた分離処理の一例を図２に示す。図２に示されるように、還元拡散工程後の生成物と水とを処理容器１２に投入して、処理スラリー１１とする。生成物は、希土類遷移金属合金成分と副生物とを含有するが、副生物は水と反応して水酸化物たる固体状副生物由来成分になる。処理容器１２には撹拌機１４が取り付けられている。撹拌機１４を用いて、処理スラリー１１を一定時間撹拌する。その後、処理スラリーを静置して上澄み液と沈殿物に分離させる。この上澄み液は、低比重の固体状副生物由来成分を主として含むものの、高比重の希土類遷移金属合金成分も含んでいる。
【００５６】
次に、上澄み液をポンプ１３により圧送して、液体サイクロン１５の流入口に圧入する。ポンプ１３と流入口の間にはバルブ１６が設けられており、このバルブ１６の開度制御、もしくはポンプ１３の能力（例えば、インバーター値）を制御することで、上澄み液の圧入圧力を調整できる。液体サイクロン１５により、高比重の希土類遷移金属合金成分と低比重の固体状副生物由来成分とが分離され、希土類遷移金属合金成分は下部流出口よりアンダーフロー液１７として排出されるとともに、固体状副生物由来成分は上部流出口よりオーバーフロー液１８として排出及び除去される。排出したアンダーフロー液１７を処理容器１２又は他の容器に導入することで、希土類遷移金属合金成分が回収される。アンダーフロー液１７を処理容器１２に導入する手法として、液体サイクロンの下部流出口と処理容器とを配管で接続する態様が挙げられる。
【００５７】
また、液体サイクロンは単独で用いてもよく、あるいは、複数の液体サイクロンを用いてもよい。複数の液体サイクロンを用いる場合、並列接続した複数の液体サイクロンにスラリーを分配して通過させる手法、あるいは直列接続した複数の液体サイクロンにスラリーを順次通過させる手法が挙げられる。また、サイクロンの個数は、特に限定されず、２個でもよく、３個でもよく、それ以上であってもよい。
【００５８】
並列接続した液体サイクロンを用いると、単位時間当たりの処理能力を上げることができる。サイクロンの分級能力は、サイクロンに圧入したスラリーの旋回速度に大きく影響されるため、サイクロンの直径を小さくして旋回速度を速くすることが望ましい。一方で、サイクロンの直径を小さくすると、単位時間当たりにサイクロンに流入できるスラリー量が少なくなるため、結果として単位時間当たりの処理能力は低下する。したがって、その対策として、サイクロンを並列に接続し、スラリーをそれぞれのサイクロンに分配して供給することで、分級能力を維持しつつ処理能力を確保することが可能となる。
【００５９】
一方で、直列接続した液体サイクロンを用いると、分級能力が向上する。ここで、サイクロンを直列接続した態様を図３に示す。ここでは、３個のサイクロンが接続されており、それぞれのサイクロンから排出されるアンダーフロー液（希土類遷移金属合金成分）１７が回収される一方、最終段階のサイクロンから排出されるオーバーフロー液（固体状副生物由来成分）１８は排出及び除去される。
【００６０】
直列接続した液体サイクロンを用いる場合、図３に示されるように、径の大きい液体サイクロンから径の小さい液体サイクロンへとスラリーを順次通過させることが好ましい。これにより、分級能力がさらに向上する。サイクロンを、その直径が大きいものから小さいものとなる順に直列接続することで、単一のサイクロンでは回収できずオーバーフロー液に漏出した希土類遷移金属合金成分を、後段のより小径のサイクロンで回収できる。なお、小径のサイクロンを単一で用いることも考えられるが、その場合には、金属粉末の多いスラリーを小径サイクロンに供給すると、サイクロンの異常摩耗や詰まり、金属粉末同士の摩擦による酸化や破壊が起きる可能性がある。したがって、小径のサイクロンを用いる場合は、前段のサイクロンの許容範囲内で、金属粉末を除去しておくことが望ましい。一例として、直径（トップ径）１００〜１５０ｍｍのサイクロン、直径６０〜９０ｍｍのサイクロン及び直径３０〜５０ｍｍのサイクロンの３個を直列接続する態様が挙げられる。
【００６１】
湿式処理の際に、生成物をさらに酸洗処理してもよい。酸洗処理を行うことで、固体状副生物由来成分や異相をより効果的に除去することができる。例えば、水洗処理後に酸洗処理を行うことで、生成物中の異相（ＳｍＦｅ３等）が除去されるとともに、水洗処理で除しきれなかった固体状副生物由来成分（Ｃａ（ＯＨ）２等）を除去することができる。
【００６２】
酸洗処理は、例えば、生成物を水に投入し、撹拌しながら酸を添加することで行える。酸の種類として、塩酸、酢酸、硝酸及び硫酸等の無機酸や有機酸を使用することができる。しかしながら、コスト等の観点から、酢酸が好ましい。酢酸の使用量は限定されるものではない。しかしながら、例えば、生成物がサマリウム鉄窒素（Ｓｍ２Ｆｅ１７Ｎ３）からなる場合には、生成物１ｋｇに対して１．０〜５．０ｍｏｌが好ましい。また、酸洗処理した生成物を複数回水洗浄して、上澄み液中に存在する不純物を除去するのが好ましい。水洗浄後の生成物は、減圧乾燥等の手法で乾燥される。
【００６３】
酸洗処理の際に、比重分離機を用いた分離処理を行ってもよい。これにより、希土類遷移金属合金成分の回収率（収率）をより高めることができる。その手法として、水及び酸を添加して得た生成物のスラリーの一部又は全部を比重分離機に通過させる方法が挙げられる。その際、比重分離機として液体サイクロンを用いてもよい。また、スラリーを静置して上澄み液を得、得られた上澄み液を比重分離機に通過させてもよい。さらに、分離処理は１回のみでもよく、複数回繰り返してもよい。
【００６４】
＜微粉砕工程＞
必要に応じて、最終工程で得られた生成物（湿式処理物、窒化処理物、窒化後熱処理物等）を微粉砕してもよい。微粉砕工程では、生成物を媒体とともに粉砕機に入れ、平均粒径が１〜３μｍとなるまで粉砕する。粉砕機は、特に限定されるものではない。しかしながら、粉末の組成や粒子径を均一にし易いとの観点から、ビーズミルなどの湿式型媒体撹拌ミルが好ましい。
【００６５】
粉砕に用いる媒体としては、イソプロピルアルコール、エタノール、トルエン、メタノール、ヘキサン等が使用でき、イソプロピルアルコールが特に好ましい。このとき、リン酸化合物を添加すると、粉砕と同時に粉末への表面処理が行われる。リン酸化合物としては、オルトリン酸、リン酸水素二ナトリウム、ピロリン酸、メタリン酸、リン酸マンガン、リン酸亜鉛、リン酸アルミニウム等が挙げられるが、コストの面からオルトリン酸が好ましい。リン酸化合物の添加量は、得られる微粉末の粒径や表面積に依存するので一概に規定できないものの、粉砕する合金粉末に対して０．１ｍｏｌ／ｋｇ〜０．２ｍｏｌ／ｋｇの範囲が好ましい。０．１ｍｏｌ／ｋｇ以上とすることで、膜の形成が十分になり、また、０．２ｍｏｌ／ｋｇ以下とすることで、磁力に寄与しないリン被覆部分が過度に増えて磁気特性が低下することを防止できる。粉砕後の粉砕粉は、所定の目開きのフィルターを用いてろ過及び真空乾燥される。
【００６６】
本発明の製造方法によれば、このような工程を経ることで、不純物含有量の少ない高特性の希土類遷移金属系磁石粉末を収率よく得ることができる。例えば、湿式処理工程での分離処理前の生成物量に対する分離処理後の生成物量の比である回収率が、８０質量％以上である。また、カルシウム（Ｃａ）を含有する還元剤を用いた場合でも、得られた希土類遷移金属系磁石粉末のカルシウム（Ｃａ）含有量は０．１質量％以下である。
【実施例】
【００６７】
本発明を、以下に実施例により説明する。しかしながら、本発明はこれらの実施例に限定されるものではない。
【００６８】
実施例１
（１）希土類遷移金属系磁石粉末の製造
＜混合物作製工程＞
平均粒子径５μｍの酸化サマリウム（Ｓｍ２Ｏ３）粉末と、平均粒子径５０μｍの鉄（Ｆｅ）粉末と、粒状カルシウム（Ｃａ）と、を配合及び混合して原料混合物を作製した。この際、配合量は、酸化サマリウムを４０５ｇ、鉄粉末を１０００ｇ、粒状カルシウムを１４０ｇとした。
【００６９】
＜還元拡散工程＞
得られた原料混合物に還元拡散処理を施して生成物（還元拡散物）を得た。還元拡散処理は、原料混合物を、アルゴン（Ａｒ）ガス雰囲気下、１１５０℃で１０時間加熱することにより行った。
【００７０】
＜水素処理工程＞
還元拡散処理物を、密封したステンレス鋼（ＳＵＳ）容器に入れ、大気圧に対して＋４０ｋＰａの水素雰囲気中に維持した。
【００７１】
＜窒化処理工程＞
水素処理により得られた生成物（水素処理物）に窒化処理を施した。窒化処理は、生成物を、アンモニア（ＮＨ３）ガスを１．５Ｌ／分及び水素（Ｈ２）ガスを１Ｌ／分をフローさせた雰囲気下、４５０℃で７時間保持することで行った。
【００７２】
＜湿式処理工程＞
窒化処理により得られた生成物（窒化処理物）を水洗浄した。まず、生成物１５３５ｇを処理容器に入れ、イオン交換水３Ｌを投入した。イオン交換水の投入により、生成物は崩壊してスラリー状となった（スラリー化処理）。このとき、スラリーは、還元剤由来の水酸化カルシウム（Ｃａ（ＯＨ２））を含むため、ｐＨ１２以上の強アルカリであった。
【００７３】
次に、得られたスラリーに分離処理を施した。分離処理は次のようにして行った。まず、スラリーを５分間撹拌した後に１分間静置して、沈殿物と上澄み液とに分離させた。上澄み液のみを液体サイクロン（村田工業株式会社、Ｔ−８０ＣＮ型スーパークロン）に通過させて、低比重成分を含むオーバーフロー液と、高比重成分を含むアンダーフロー液とに分離させた。ここで、上澄み液を通過させる際、バルブ開度を調整することで、スラリー圧力０．３ＭＰａとした。次に、オーバーフロー液を除去するとともに、アンダーフロー液を処理容器に導入（回収）した。その後、処理容器に新たにイオン交換水を投入してスラリーとした。スラリーの撹拌及び静置、上澄み液の液体サイクロン処理並びにイオン交換水投入の操作を順次５回繰り返した。
【００７４】
水洗浄及び分離処理した生成物に酸洗処理を施した。まず、生成物のスラリー（磁粉スラリー）にイオン交換水及び酢酸１６８ｇ（２．８ｍｏｌ）を加えた。このとき、スラリーはｐＨ１２以上の強アルカリであった。
【００７５】
次に、得られたスラリーに再度分離処理を施した。分離処理は次のようにして行った。まず、スラリーを５分間撹拌した後に１分間静置して、沈殿物と上澄み液とに分離させた。得られた上澄み液のみを液体サイクロンに通過させ、低比重成分を含むオーバーフロー液と、高比重成分を含むアンダーフロー液とに分離させた。オーバーフロー液を除去するとともに、高比重成分を含むアンダーフロー液を処理容器に導入（回収）した。その後、処理容器に新たにイオン交換水を投入してスラリーとした。スラリーの撹拌及び静置、上澄み液の液体サイクロン処理並びにイオン交換水投入の操作を順次５回繰り返した。
【００７６】
酸洗処理後の生成物を乾燥して、乾燥物（サマリウム鉄窒素系磁石粉末）を得た。乾燥は、真空乾燥機を用いて、得られた生成物を真空下２００℃で加熱することにより行った。得られた乾燥物（磁石粉末）の質量は１２４９ｇであった。
【００７７】
＜微粉砕工程＞
得られた乾燥物を媒体撹拌ミルを用いて粉砕した。粉砕室に乾燥物１０００ｇ、粉砕溶媒としてイソプロピルアルコール１５００ｇ、粉砕初期に表面処理剤としてオルトリン酸１７ｇ（０．１５ｍｏｌ／ｋｇ）を入れ、密封して１２０分間粉砕し、磁石粉末スラリーを得た。得られた磁石粉末スラリーを真空乾燥機に入れ、真空ポンプで乾燥機内を負圧に保ったまま、ヒーターにて乾燥機内を１５０℃で６時間保持し加熱乾燥した。加熱乾燥後、乾燥機内温度が室温に達したのち、乾燥機より取り出して、サマリウム鉄窒素（Ｓｍ２Ｆｅ１７Ｎ３）系磁石粉末を得た。
【００７８】
（２）評価
得られた磁石粉末について、各種特性の評価を以下のとおり行った。
【００７９】
＜磁気特性＞
磁石粉末の磁気特性を、次にようにして測定した。まず、磁石粉末を、パラフィンとともにサンプルケースに詰めた後に、加熱配向及び冷却固化して、測定用サンプルを作製した。次に、振動試料型磁力計（東英工業株式会社、ＶＳＭ）を用いて、最大印可磁場１６７０ｋＡ／ｍ（２１ｋＯｅ）の条件でヒステリシスカーブを描かせ、このヒステリシスカーブから残留磁束密度（Ｂｒ）と保磁力（ｉＨｃ）を読み取った。
【００８０】
＜残留カルシウム量＞
磁石粉末の残留カルシウム（Ｃａ）量は、ＩＣＰ発光分析法にて測定した。
【００８１】
＜収率＞
湿式処理に供した生成物の質量（Ｗ（ＲＤ））及び酸洗処理により得られた生成物の質量（Ｗ（ＳＦＮ））を測定し、収率Ｙ（％）を、式：Ｙ（％）＝１００×Ｗ（ＳＦＮ）／Ｗ（ＲＤ）により算出した。
【００８２】
実施例２
図３に示すように直列接続した３個の液体サイクロンを用いた以外は、実施例１と同様にして、磁石粉末の作製と評価を行った。その際、直径１３０ｍｍのサイクロンと直径８０ｍｍのサイクロンと直径５０ｍｍのサイクロンをこの順に直列接続したものを用いた。得られた磁石粉末（乾燥物）の質量は１３０５ｇであった。
【００８３】
比較例１
湿式処理工程での水洗浄及び酸洗処理の際に、液体サイクロンを用いずに、スラリーの上澄み液をデカンテーションにより除去した以外は、実施例１と同様にして、磁石粉末の作製及び評価を行った。得られた磁石粉末（乾燥物）の質量は１１６４ｇであった。
【００８４】
比較例２
湿式処理工程での水洗浄及び酸洗処理の際に、スラリーの静置時間を２分とした以外は、比較例１と同様にして、磁石粉末の作製及び評価を行った。得られた磁石粉末（乾燥物）の質量は１２３２ｇであった。
【００８５】
比較例３
湿式処理工程での水洗浄及び酸洗処理の際に、スラリーの静置時間を３０秒とした以外は、比較例１と同様にして、磁石粉末の作製及び評価を行った。得られた磁石粉末（乾燥物）の質量は１１１５ｇであった。
【００８６】
結果
実施例１、２及び比較例１〜３について、得られた評価結果は、表１に示されるとおりであった。
【００８７】
【表１】
2020100892.tif 000003
【００８８】
表１に示されるように、湿式処理工程で液体サイクロンを単独で使用した実施例１の収率は８１％、多段で使用した実施例２の収率は８５％であった。また、得られた磁石粉末の保磁力ｉＨｃは８９５．２及び９０１．６ｋＡ／ｍと高かった。一方で、液体サイクロンを使用しない比較例１では、収率は７６％と低かった。これは、液体サイクロンを使用しなかったため、上澄み液中のサマリウム鉄窒素（Ｓｍ２Ｆｅ１７Ｎ３）系磁石粉末が、水酸化カルシウム（Ｃａ（ＯＨ）２）とともに系外に排出されてしまったためである。また、液体サイクロンを使用せず、スラリー静置時間を２分に延長した比較例２では、収率は８０％と高いものの、磁気特性（Ｂｒ、ｉＨｃ）が低下した。これは、静置時間を延長したことで、上澄み液中の磁石粉末がよく沈降して収率が高くなったものの、水酸化カルシウムも同時に沈降してしまい、磁石粉末中に混在してしまったためと推測される。このことは、磁石粉末の残留カルシウム（Ｃａ）量が０．２質量％と高かったことからも裏付けられる。さらに、液体サイクロンを使用せず、スラリー静置時間を３０秒に短縮した比較例３では、収率が７３％と低かった。これは、静置時間を短くしたことで、所望の磁石粉末が系外に排出されてしまったためである。
【００８９】
以上の結果から、本発明の希土類遷移金属系磁石粉末の製造方法によれば、高特性の希土類遷移金属系磁石粉末を収率よく得ることができ、その結果、高特性の希土類遷移金属系磁石粉末を低コストで製造できることが分かる。
【符号の説明】
【００９０】
１  液体サイクロン
２  サイクロン本体
３  流入口（原液入口）
４  下部流出口（ボトム出口）
５  上部流出口（トップ出口）
１１  処理スラリー
１２  処理容器
１３  ポンプ
１４  撹拌機
１５  液体サイクロン
１６  バルブ
１７  アンダーフロー液
１８  オーバーフロー液
【図１】
2020100892.tif 000004
【図２】
2020100892.tif 000005
【図３】
2020100892.tif 000006